Brevet FR3083002A1 — publié le 20191227

DISPOSITIF OPTOELECTRONIQUE COMPRENANT UNE MATRICE DE DIODES Domaine La présente demande concerne un dispositif optoélectronique, notamment un écran d'affichage ou un dispositif de projection d'images, comprenant des diodes électroluminescentes à base de matériaux semiconducteurs, et leurs procédés de fabrication. Exposé de l'art antérieur Il est connu de projeter des images sur des entrées de réseaux de guides d'onde d'écrans transparents, par exemple des lunettes, des parebrises de voitures ou des vitres, les images étant ensuite projetées vers l'oeil de l'utilisateur. Cela est par exemple le cas pour des lunettes intelligentes ou des lunettes de réalité augmentée. Pour ce faire, des dispositifs optoélectroniques projettent des images sur l'écran. Les images sont alors guidées dans l'écran jusqu'à atteindre un système permettant aux images d'être vues par un utilisateur. Ces dispositifs optoélectroniques peuvent comprendre des diodes électroluminescentes par exemple à base de matériaux semiconducteurs. Les écrans sont généralement configurés pour guider convenablement seulement le rayonnement émis par les diodes électroluminescentes qui se propage sensiblement dans une direction donnée. La directivité du rayonnement fourni par les 316951 2 diodes électroluminescentes est donc une caractéristique importante de tels dispositifs optoélectroniques. Résumé Ainsi, un mode de réalisation prévoit un dispositif 5 optoélectronique comprenant une matrice de diodes axiales, chaque diode formant une cavité résonnante dans laquelle se forme une onde électromagnétique stationnaire, chaque diode électroluminescente comprenant une zone active située sensiblement au niveau d'un extrémum de l'onde électromagnétique, 10 la matrice formant un cristal photonique configuré pour maximiser l'intensité du rayonnement électromagnétique fourni par la matrice de diodes. Selon un mode de réalisation, la matrice comprend un support sur lequel reposent les diodes, chaque diode comprenant 15 un empilement d'une première région semiconductrice reposant sur le support, de la zone active en contact avec la première région semiconductrice et d'une deuxième région semiconductrice en contact avec la zone active. Selon un mode de réalisation, le dispositif comprend une 20 couche réfléchissante entre le support et les premières régions des diodes. Selon un mode de réalisation, la couche réfléchissante est en métal. Selon un mode de réalisation, les secondes régions des 25 diodes sont recouvertes d'une couche conductrice et au moins en partie transparente aux rayonnements émis par les diodes. Selon un mode de réalisation, la hauteur d'au moins une des diodes est sensiblement proportionnelle à kX/2n, où X est la longueur d'onde du rayonnement émis par la diode, k est un entier 30 positif et n est sensiblement égal à l'indice de réfraction effectif de la diode dans le mode optique considéré. Selon un mode de réalisation, les diodes sont séparées par un matériau isolant électriquement. Selon un mode de réalisation, la matrice comprend au 35 moins des premier et deuxième ensembles de diodes, les diodes du 316951 3 premier ensemble ayant une même première hauteur, les diodes du deuxième ensemble ayant une même deuxième hauteur, les première et deuxième hauteurs étant différentes. Selon un mode de réalisation, pour au moins l'une des 5 diodes, la première région de la diode comprend au moins deux parties séparées par une couche d'arrêt de gravure. Selon un mode de réalisation, chaque couche d'arrêt de gravure a une épaisseur comprise entre 1 et 200 nm. Selon un mode de réalisation, le quotient du pas de la 10 matrice sur la longueur d'onde du rayonnement électromagnétique fourni est compris entre environ 0,4 et environ 0,92. Selon un mode de réalisation, les diodes sont des diodes électroluminescentes ou des photodiodes. Un autre mode de réalisation prévoit un procédé de 15 fabrication d'un dispositif optoélectronique comprenant une matrice de diodes axiales, chaque diode formant une cavité résonnante dans laquelle se forme une onde électromagnétique stationnaire, la zone active de chaque diode étant située sensiblement au niveau d'un extrémum de l'onde électromagnétique, 20 le pas de la matrice étant configure pour maximiser l'intensité fournie par la matrice de diodes. Selon un mode de réalisation, la formation des diodes de la matrice comprend : la formation de premières régions sur un substrat, 25 les premières régions étant séparées les unes des autres le pas de la matrice ; la formation d'un zone active sur chaque première région ; et la formation d'une seconde région sur chaque zone 30 active. Selon un mode de réalisation, le procédé comprend une première étape de gravure de l'ensemble des deuxièmes régions de manière à ce qu'elles aient une même hauteur. Selon un mode de réalisation, le procédé comprend une 35 deuxième étape de gravure de l'ensemble des premières régions de 316951 manière à ce qu'elles aient la hauteur permettant à la zone active d'être située au niveau d'un extremum de l'onde électromagnétique. Selon un mode de réalisation, la deuxième étape de gravure est effectuée avant la formation des zones actives. 5 Selon un mode de réalisation, la deuxième étape de gravure est précédée d'une étape de retrait du substrat, la deuxième étape de gravure étant réalisée par l'extrémité de la diode qui était la plus proche du substrat. Selon un mode de réalisation, le procédé comprend la 10 formation d'au moins une couche dans la première région d'au moins l'une des diodes adaptée à servir de couche d'arrêt de la deuxième étape de gravure. Selon un mode de réalisation, les diodes sont des diodes électroluminescentes ou des photodiodes. 15 Brève description des dessins Ces caractéristiques et avantages, ainsi que d'autres, seront exposés en détail dans la description suivante de modes de réalisation particuliers faite à titre non limitatif en relation avec les figures jointes parmi lesquelles : 20 la figure 1 est une vue en perspective, partielle et schématique, d'un mode de réalisation d'une diode électroluminescente axiale ; la figure 2 est une vue en perspective, partielle et schématique, d'un mode de réalisation d'une matrice de diodes 25 électroluminescentes ; les figures 3A et 33 représentent schématiquement des exemples d'agencements des diodes électroluminescentes de la matrice de la figure 2 ; les figures 4A à 4F sont des vues en coupe, partielles 30 et schématiques, illustrant les structures obtenues à des étapes d'un mode de réalisation d'un procédé de fabrication de la matrice de la figure 2 ; les figures SA à 5D sont des vues en coupe, partielles et schématiques, illustrant les structures obtenues à d'autres 316951 étapes d'un mode de réalisation de procédé de fabrication de la matrice de la figure 2 ; la figure 6 est une vue en coupe, partielle et schématique, illustrant la structure obtenue à une étape d'un mode 5 de réalisation d'un procédé de fabrication de la matrice de la figure 2 ; les figures 7A et 73 sont des vues en coupe, partielles et schématiques, illustrant les structures obtenues à des étapes d'un mode de réalisation d'un procédé de fabrication de la matrice 10 de la figure 2 ; la figure 8 est un graphique représentant l'intensité émise par une matrice telle que celle de la figure 2 en fonction de certaines caractéristiques de la matrice ; les figures 9A à 9E sont des graphiques illustrant des 15 résultats de simulations pour des modes de réalisation de matrices de diodes électroluminescentes ; et les figures 10A à 10E sont des graphiques illustrant des résultats de simulations pour d'autres modes de réalisation de matrices de diodes électroluminescentes. 20 Description détaillée De mêmes éléments ont été désignés par de mêmes références dans les différentes figures et, de plus, les diverses figures ne sont pas tracées à l'échelle. Par souci de clarté, seuls les éléments utiles à la compréhension des modes de réalisation décrits ont été représentés et sont détaillés. En particulier, les dispositifs optoélectroniques considérés comprennent éventuellement d'autres composants qui ne seront pas détaillés. Dans la description qui suit, lorsque l'on fait référence à des qualificatifs de position absolue, tels que les termes "avant", "arrière", "haut", "bas", "gauche", "droite", etc., ou relative, tels que les termes "dessus", "dessous", "supérieur", "inférieur", etc., ou à des qualificatifs d'orientation, tels que les termes "horizontal", "vertical", etc., il est fait référence à l'orientation des éléments concernés dans 316951 6 les figures. Sauf précision contraire, les expressions "approximativement", "environ", "sensiblement", et "de l'ordre de" signifient à 10 1 près, de préférence à 5 t près. Lorsque l'on parle d'éléments (couches, matériaux, etc.) 5 "transparents" ou "réfléchissants", on considère des éléments transparents ou réfléchissants aux longueurs d'onde auxquelles le dispositif est destiné à fonctionner, par exemple les longueurs d'onde des rayonnements électromagnétiques émis par les diodes électroluminescentes considérées. 10 En outre, on appelle "zone active" d'une diode électroluminescente la région de la diode électroluminescente depuis laquelle est émise la majorité du rayonnement électromagnétique fourni par la diode électroluminescente. Par diode électroluminescente axiale, on désigne une 15 structure tridimensionnelle de forme allongée, par exemple cylindrique, selon une direction privilégiée dont au moins deux dimensions, appelées dimensions mineures, sont comprises entre 5 nm et 2,5 pm, de préférence entre 50 nm et 2,5 um. La troisième dimension, appelée dimension majeure, est supérieure ou égale à 1 20 fois, de préférence supérieure ou égale à 5 fois et encore plus préférentiellement supérieure ou égale à 10 fois, la plus grande des dimensions mineures. Dans certains modes de réalisation, les dimensions mineures peuvent être inférieures ou égales à environ 1 lm, de préférence comprises entre 100 nm et 1 lm, plus 25 préférentiellement entre 100 nm et 800 nm. Dans certains modes de réalisation, la hauteur de chaque diode électroluminescente peut être supérieure ou égale à 500 nm, de préférence comprise entre 1 lm et 50 lm. La figure 1 est une vue en perspective d'un mode de 30 réalisation d'une diode électroluminescente axiale 100. La diode électroluminescente 100 comprend un empilement d'une région 102, d'une zone active 104 et d'une région 106. La face supérieure de la région 102 est en contact avec la face inférieure de la zone active 104. La face supérieure de la zone 316951 7 active 104 est en contact avec la face inférieure de la région 106. La diode électroluminescente 100 est dite axiale dans la mesure ou la zone active 104 est dans le prolongement de la 5 région 102 et la région 106 est dans le prolongement de la zone active 104. Un axe A correspond a l'axe de la diode électroluminescente axiale. La région 102 est en un matériau semiconducteur dopé d'un premier type de conductivité, par exemple dopé P. La région 10 102 repose sur un support 105, par exemple un circuit électronique, par exemple un interposeur, comprenant des interconnexions prenant contact avec la région 102 et permettant de commander la diode électroluminescente 100. L'axe A est alors orthogonal a la face supérieure du support 105. La face inférieure 15 109 de la région 102, c'est-à-dire la face du côté du support 105, est en contact avec une couche réfléchissante. Par exemple, la face inférieure 109 peut être séparée du support 105 par une couche 107 de métal, par exemple de l'aluminium. Par exemple, la couche 107 de métal peut recouvrir entièrement ou partiellement 20 le support 105. La région 106 est en un matériau semiconducteur d'un second type de conductivité, par exemple de type N, différent du premier type de conductivité. La face supérieure 111 de la région 106 est par exemple recouverte d'une couche (ou d'un empilement 25 de couches) d'un ou plusieurs matériaux transparents ou semireflechissants, non représenté, par exemple une couche d'oxyde transparent conducteur (TOC). Les régions 102 et 106 peuvent être, au moins en partie, formées a partir de matériaux semiconducteurs comportant 30 majoritairement un composé III-V, par exemple un compose III-N. Des exemples d'éléments du groupe III comprennent le gallium (Ga), l'indium (In) ou l'aluminium (Al). Des exemples de composés III-N sont GaN, AIN, InN, InGaN, AlGaN ou AlInGaN. D'autres éléments du groupe V peuvent également être utilises, par exemple, le 35 phosphore (P) ou l'arsenic (As). De façon générale, les éléments 316951 8 dans le composé III-V peuvent être combinés avec différentes fractions molaires. Les régions 102 et 106 peuvent être, au moins en partie, formées à partir de matériaux semiconducteurs comportant 5 majoritairement un composé II-VI. Des exemples d'éléments du groupe II comprennent des éléments du groupe lIA, notamment le béryllium (Be) et le magnésium (Mg), et des éléments du groupe IIB, notamment le zinc (Zn), le cadmium (Cd) et le mercure (Hg). Des exemples d'éléments du groupe VI comprennent des éléments du 10 groupe VIA, notamment l'oxygène (0) et le tellure (Te). Des exemples de composés II-VI sont ZnO, ZnMg0, CdZnO, CdZnMg0, CdHgTe, CdTe ou HgTe. De façon générale, les éléments dans le composé II-VI peuvent être combinés avec différentes fractions molaires. 15 Les régions 102 et 106 peuvent être, au moins en partie, formées à partir de matériaux semiconducteurs comportant majoritairement au moins un élément du groupe IV. Des exemples de matériaux semiconducteurs du groupe IV sont le silicium (Si), le carbone (C), le germanium (Ge), les alliages de carbure de 20 silicium (SiC), les alliages silicium-germanium (SiGe) ou les alliages de carbure de germanium (GeC). Les régions 102 et 106 peuvent comprendre un dopant. A titre d'exemple, pour des composés III-V, le dopant peut être choisi parmi le groupe comprenant un dopant de type P du groupe 25 II, par exemple, du magnésium (Mg), du zinc (Zn), du cadmium (Cd) ou du mercure (Hg), un dopant du type P du groupe IV, par exemple du carbone (C) ou un dopant de type N du groupe IV, par exemple du silicium (Si), du germanium (Ge), du sélénium (Se), du souffre (S), du terbium (Tb) ou de l'étain (Sn). 30 De préférence, la région 102 est une région en GaN dopé P et la région 106 est une région en GaN dopé N. Pour chaque diode électroluminescente, la zone active 104 peut comporter des moyens de confinement. A titre d'exemple, la zone 104 peut comprendre un puits quantique unique. Elle 35 comprend alors un matériau semiconducteur différent du matériau 316951 9 semiconducteur formant les réglons 102 et 106 et ayant une bande Interdite inférieure à celle du matériau formant les régions 102 et 106. La zone active 104 peut comprendre des puits quantiques multiples. Elle comprend alors un empilement de couches 5 semiconductrices formant une alternance de puits quantiques et de couches barrières. En figure 1, la diode électroluminescente 100 représentée a la forme d'un cylindre à base circulaire d'axe A. Toutefois, la diode électroluminescente 100 peut avoir la forme 10 d'un cylindre d'axe A à base polygonale, par exemple carrée, rectangulaire ou hexagonale. De préférence, la diode électroluminescente 100 a la forme d'un cylindre à base hexagonale. La hauteur h de la diode électroluminescente 100, c'est- 15 à-dire la distance entre la face inférieure 109 de la région 102 et la face supérieure 111 de la région 106, est sensiblement proportionnelle à k*X/2*neff, X étant la longueur d'onde du rayonnement émis par la diode électroluminescente, neff étant l'Indice de réfraction effectif de la diode électroluminescente 20 dans le mode optique considéré et k étant un entier positif. L'Indice de réfraction effectif est par exemple définit dans l'ouvrage "Semiconductor Optoelectronic Devlces : Introduction to Physics and Simulation" de Joachim_ Piprek. La hauteur h est égale à la somme de la hauteur Pl de 25 la région 102, de la hauteur P2 de la zone active 104, de la hauteur P3 de la région 106 et de la hauteur des couches éventuelles qui peuvent recouvrir la face 111. La diode électroluminescente 100 forme une cavité résonnante selon l'axe A. Ainsi, une onde électromagnétique 30 stationnaire selon l'axe A se forme dans la diode électroluminescente en fonctionnement, ce qui_ est illustré très schématiquement en figure 1 par une courbe 108. L'onde suit les axes de symétrie de la diode électroluminescente 100. Ainsi, l'onde a par exemple une symétrie de révolution si la diode 35 électroluminescente a une section circulaire. Par une onde 316951 10 électromagnétique stationnaire selon l'axe A, on entend une onde électromagnétique dont les noeuds, c'est à dire les points d'intensité nulle, sont fixes dans l'espace et dont l'intensité en les autres points peut être variable dans le temps. 5 Selon un mode de réalisation, la zone active 104 est située, de façon avantageuse, au niveau d'un extrémum 110 de l'onde électromagnétique. L'intensité énergétique du rayonnement émis par la diode électroluminescente est alors plus importante et le rayonnement qui s'échappe de la diode électroluminescente 10 est plus Intense que dans le cas d'une diode électroluminescente de même structure dont la zone active ne serait pas située a un extremum de l'onde électromagnétique. La figure 2 est une vue en perspective d'un mode de réalisation d'une matrice 200 de diodes électroluminescentes 100. 15 La matrice 200 comprend des diodes électroluminescentes 100 situées dans une couche 202 d'un matériau de remplissage, par exemple un matériau isolant électriquement, par exemple de l'oxyde de silicium. Dans le mode de réalisation de la figure 2, toutes les diodes électroluminescentes 100 ont la même hauteur. 20 L'épaisseur de la couche 202 est par exemple choisie égale a la hauteur des diodes électroluminescentes de telle manière que la face supérieure de la couche 202 est coplanaire avec la face supérieure de chaque diode électroluminescente, c'est-à-dire avec la face supérieure 111 de chaque région 106. 25 Une couche d'électrode, non représentée, est au contact des faces supérieures des diodes électroluminescentes. Il peut s'agir d'une couche conductrice recouvrant la couche 202. La couche d'électrode peut être une couche transparente ou semiréflechissante. 30 La face supérieure de la matrice correspond à la face de la couche d'électrode opposée aux diodes électroluminescentes. Douze diodes électroluminescentes 100 sont représentées en figure 2. En pratique, la matrice 200 peut par exemple comprendre entre 7 et 100000 diodes électroluminescentes. 316951 11 Les diodes électroluminescentes 100 de la matrice 200 sont agencées en lignes et en colonnes (3 lignes et 4 colonnes étant représentées à titre d'exemple en figure 2). Le pas de la matrice est la distance entre l'axe d'une diode 5 électroluminescente 100 et l'axe d'une diode électroluminescente 100 proche, de la même ligne ou d'une ligne adjacente. Le pas a est sensiblement constant. Plus précisément, le pas de la matrice est choisi de telle manière que la matrice 200 forme un cristal photonique. Le cristal photonique formé est par exemple un cristal 10 photonique 213. Les propriétés du cristal photonique formé par la matrice 200 sont choisies avantageusement pour que l'intensité du rayonnement émis par l'ensemble des diodes électroluminescentes 100 de la matrice soit plus importante et que le rayonnement soit 15 plus directif que dans le cas d'un ensemble de diodes électroluminescentes 100 qui ne formerait pas un cristal photonique. Dans l'exemple de la figure 2, l'indice neff est sensiblement égal à la moyenne des indices de réfraction du GaN 20 des diodes électroluminescentes 100 et du matériau de la couche 202, pondérées par le rapport FF d'aire entre les deux matériaux. L'indice neff est donc par exemple sensiblement égal à : FF * nGaN + (1 - FE) * nSi02, où nGaN est l'indice de réfraction du GaN des diodes électroluminescentes 100, nSi02 est l'indice de réfraction 25 du matériau de la couche 202, et FF est égal à l'aire de la section horizontale d'une diode électroluminescente 100 sur l'aire de la section horizontale d'un élément périodique de la matrice 200. Par exemple, un élément périodique de la matrice 200 a une section horizontale carrée, centrée sur une diode électroluminescente 100 30 et de côté égal àla distance entre les axes A de deux diodes électroluminescentes voisines. Les figures 3A et 313 représentent schématiquement des exemples d'agencements des diodes électroluminescentes 100 de la matrice 200. En particulier, la figure 3A illustre un agencement 316951 12 dit en maillage carre et la figure 3B illustre un agencement dit en maillage hexagonal. Les figures 3A et 3B illustrent, de plus, le pas a de la matrice, c'est-à-dire la distance entre l'axe d'une diode 5 électroluminescente et l'axe de la diode électroluminescente la plus proche de la même ligne ou d'une ligne adjacente. Les figures 3A et 3B Illustrent aussi le rayon R d'une diode électroluminescente 100 dont la base est circulaire. Dans le cas ou la diode électroluminescente n'est pas a base circulaire, le 10 rayon R correspond au rayon du cercle dans lequel la base est inscrite. La figure 3A représente trois lignes de quatre diodes électroluminescentes 100. Dans cet agencement, une diode électroluminescente 100 est située à chaque croissement d'une 15 ligne et d'une colonne, les lignes étant perpendiculaires aux colonnes. La figure 3B représente, comme la figure 3A, trois lignes de quatre diodes électroluminescentes 100. Dans cet agencement, les diodes sur une ligne sont décalées de la moitié 20 du pas a par rapport aux diodes électroluminescentes sur la ligne précédente et la ligne suivante. Les figures 4A a 4F sont des vues en coupe illustrant les structures obtenues a des étapes d'un mode de réalisation de procédé de fabrication de la matrice 200 de la figure 2. 25 La figure 1k illustre la structure obtenue après les étapes de formation décrites ci-après. Une couche de germination 302 est formée sur un substrat 304. Des diodes électroluminescentes 100 sont ensuite formées à partir de la couche de germination 302. Plus précisément, les 30 diodes électroluminescentes 100 sont formées de telle manière que les régions 106 soient en contact avec la couche de germination 302. La zone active 104 de chaque diode électroluminescente 100 est située sur la région 106 et la région 102 est située sur la zone active 104. 316951 13 De plus, les diodes électroluminescentes 100 sont situées de manière à former la matrice 200, c'est-à-dire à former des lignes et des colonnes avec le pas souhaité de la matrice 200. Seule une ligne est représentée sur les figures 4A à 4F. 5 Un masque non représenté peut être formé avant la formation des diodes électroluminescentes sur la couche de germination 302 de manière à découvrir uniquement les parties de la couche de germination 302 aux emplacements où seront situées les diodes électroluminescentes. A titre de variante, la couche 10 de germination peut être gravée de manière à former des plots situés aux emplacements où seront situées les diodes électroluminescentes. Le procédé de croissance des diodes électroluminescentes 100 peut être un procédé du type dépôt chimique en phase vapeur 15 (CVD, sigle anglais pour Chemical Vapor Deposition) ou dépôt chimique en phase vapeur aux organométalliques (MOCVD, acronyme anglais pour Metal-Organic Chemical Vapor Deposition), également connu sous le nom d'épitaxie organométallique en phase vapeur (ou MOVPE, acronyme anglais pour Metal-Organic Vapor Phase Epitaxy). 20 Toutefois, des procédés tels que l'épitaxie par jets moléculaires (PME, acronyme anglais pour Molecular-Beam Epitaxy), la MBE à source de gaz (GSMBE), la MBE organométallique (MOMBE), la MBE assistée par plasma (PANSE), l'épitaxie par couche atomique (ALE, acronyme anglais pour Atomic Layer Epitaxy) ou l'épitaxie en phase 25 vapeur aux hydrures (HVPE, acronyme anglais pour Hydride Vapor Phase Epitaxy) peuvent être utilisés. Toutefois, des procédés électrochimiques peuvent être utilisés, par exemple, le dépôt en bain chimique (CBD, sigle anglais pour Chemical Bath Deposition), les procédés hydrothermiques, la pyrolise d'aérosol liquide ou 30 l'électrodépôt. Les conditions de croissance des diodes électroluminescentes 100 sont telles que toutes les diodes électroluminescentes de la matrice 200 se forment sensiblement à la même vitesse. Ainsi, les hauteurs des régions 102 et 106 et la 316951 14 hauteur de la zone active 104 sont sensiblement identiques pour toutes les diodes électroluminescentes de la matrice 200. On considère, de plus, que les hauteurs de la région 102 et de la zone active 104 correspondent sensiblement aux valeurs 5 Pl et P2 décrites précédemment et déterminées pour que, en fonctionnement, la zone active 104 soit située sur un extremum de l'onde électromagnétique. La hauteur de la région 106 est supérieure à la valeur P3 voulue. Il peut être difficile de contrôler avec précision la hauteur de la région 106 notamment en 10 raison du début de croissance de la région 106 depuis la couche de germination 302. De plus, la formation du semiconducteur directement sur la couche de germination peut causer des défauts cristallins dans le matériau semiconducteur juste au-dessus de la couche de germination. On peut donc vouloir retirer une partie de 15 la région 106. La figure 43 illustre la structure obtenue après la formation d'une couche 306 d'un matériau de remplissage correspondant au matériau de la couche 202, par exemple un matériau isolant électriquement, par exemple de l'oxyde de 20 silicium. La couche 306 est par exemple formée en déposant une couche de matériau de remplissage sur la structure, la couche ayant une épaisseur supérieure à la hauteur des diodes électroluminescentes 100. La couche de matériau de remplissage est ensuite partiellement retirée de manière à être planarisée 25 pour découvrir les faces supérieures des régions 102 correspondant chacune à la face 109 décrite en relation avec la figure 1. La face supérieure de la couche 306 est donc sensiblement coplanaire avec la face supérieure de chaque région 102. A titre de variante, le procédé peut comprendre une étape de gravure au cours de 30 laquelle les régions 102 sont partiellement gravées. Le matériau de remplissage est choisi de telle manière que le cristal photonique formé par la matrice 200 ait les propriétés voulues, c'est-à-dire qu'il améliore la directivité et l'intensité du rayonnement émis par les diodes 35 électroluminescentes 100. 316951 15 La figure 40 illustre la structure obtenue après le dépôt d'une couche 308 sur la structure obtenue a l'étape précédente. La couche 308 est une couche réfléchissante, par exemple une couche de métal, par exemple une couche d'aluminium. 5 La couche 308 est aussi une couche conductrice électriquement connectant les unes aux autres toutes les régions 102 de la matrice 200. Les diodes électroluminescentes 100 de la matrice 200 pourront donc être commandées par l'intermédiaire de cette couche 308. 10 La figure 4D illustre la structure obtenue après la fixation a un support 310 de la face de la couche 308 qui n'est pas en contact avec la couche 306, par exemple par collage métal-métal, par thermocompression ou par brasure avec utilisation d'une eutectique du côte du support 310. Le support 310 est par exemple 15 un circuit électronique, par exemple un interposeur, comprenant des interconnexions non représentées en contact avec la couche 308. La figure 4E illustre la structure obtenue après le retrait du substrat 304 et de la couche de germination 302. De 20 plus, la couche 306 et les régions 106 sont gravées de telle manière que la hauteur de chaque région 106 ait la valeur P3 permettant a la zone active d'être placée comme décrit précédemment. Cette étape permet, de façon avantageuse, de contrôler exactement la hauteur h des diodes électroluminescentes 25 et de retirer les parties des régions 106 pouvant avoir des défauts cristallins. La figure 4F illustre la structure obtenue après le dépôt d'une couche 312 sur la structure obtenue a l'étape précédente. La couche 312 est transparente ou semi-réfléchissante, 30 de manière a permettre l'émission du rayonnement, et conductrice, de manière a commander les diodes électroluminescentes 100. La couche 312 est par exemple en oxyde transparent conducteur, par exemple en oxyde de zinc ou en oxyde d'indium et d'étain, ou peut être un empilement de couches d'oxydes de manière a pouvoir 316951 16 ajuster la réflectivité de l'empilement selon les épaisseurs et les indices de réfraction des matériaux de l'empilement. Les figures 5A à 53 sont des vues en coupe illustrant les structures obtenues à d'autres étapes d'un mode de réalisation 5 de procédé de fabrication de la matrice 200 de la figure 2. Plus précisément, les figures SA à 5D illustrent au moins partiellement la formation des régions 106. La figure 5A illustre la structure obtenue après la formation des régions 106 sur la couche de germination 302 10 recouvrant le substrat 304. Le présent mode de réalisation est par exemple adapté au cas où les conditions de croissance des diodes électroluminescentes 100 sont telles que des régions 106 ayant des hauteurs différentes sont obtenues. 15 La figure 53 illustre la structure après la formation d'une couche 402 de matériau de remplissage, par exemple de l'oxyde de silicium, sur les régions 106. La formation de la couche 402 comprend par exemple le dépôt d'une couche de matériau de remplissage dont l'épaisseur est supérieure à la hauteur des 20 régions 106 situées sur la couche 302. La figure 50 illustre la structure obtenue après la gravure des régions 106, et de la couche 402 de telle manière que les faces supérieures de toutes les régions 106 et la face supérieure de la couche 402 soient coplanaires. Les régions 106 25 ont alors toutes la même hauteur. La figure 5D illustre la structure obtenue après le retrait de la couche 402. La croissance des diodes électroluminescentes 100 peut ensuite reprendre, par exemple pour atteindre la structure décrite 30 en relation avec la figure 4A. Les diodes électroluminescentes 100 ont alors une croissance sensiblement à la même vitesse. L'étape de la figure 53 est par exemple suivie d'une étape de croissance du reste de la région 106 et de la croissance de la zone active 104 et de la région 102. A titre de variante, l'étape 35 de la figure 53 peut être suivie directement d'une étape de 316951 17 croissance de la zone active 104 et de la région 102. Dans ce cas, la hauteur de la région 106 en figure 5D correspond déjà à la hauteur de la région 106 de la figure 4A. Les réglons 106 et 102 et la zone 104 ont donc sensiblement la même hauteur quelle que 5 soit la diode électroluminescente de la matrice. Le procédé décrit en relation avec les figures 4A à 47 peut ensuite reprendre. La figure 6 est une vue en coupe illustrant la structure obtenue à une étape d'un autre mode de réalisation de procédé de fabrication de la matrice de la figure 2. Cette étape suit par 10 exemple l'étape illustrée en figure 5D. Au cours de cette étape, une couche d'arrêt de gravure 502 est formée sur des parties 106a des réglons 106 ayant été formées et planarisées précédemment, par exemple au cours du procédé décrit en relation avec les figures 5A à 5D. A titre 15 d'exemple, le matériau composant la couche d'arrêt de gravure 502 peut être un nitrure, un carbure, un métal ou un borure d'un métal de transition de la colonne IV, V ou VI du tableau périodique des éléments ou une combinaison de ces composés. A titre d'exemple, la couche d'arrêt de gravure 502 peut être en nitrure d'aluminium 20 (MM), en oxyde d'aluminium (A1203), en bore (B), en nitrure de bore (BN), en titane (Ti), en nitrure de titane (TIN), en tantale (Ta), en nitrure de tantale (TaN), en hafnium (Hf), en nitrure d'hafnium (HfN), en niobium (Nb), en nitrure de niobium (NbN), en zirconium (Zr), en borate de zirconium (ZrB2), en nitrure de 25 zirconium (ZrN), en carbure de silicium (SIC), en nitrure et carbure de tantale (TaCN), ou en nitrure de magnésium sous la forme MgxNy, où x est environ égal à 3 et y est environ égal à 2, par exemple du nitrure de magnésium selon la forme Mg3N2. La couche 502 a par exemple une épaisseur comprise entre environ 1 30 et 100 nm. Des parties 106b des régions 106 sont ensuite formées sur les couches 502. Les zones actives 104 et les régions 102 sont ensuite formées sur les régions 106. 316951 18 La hauteur de la partie 106b correspond sensiblement a la hauteur P3 voulue. La hauteur de la partie 106a est suffisamment grande pour Inclure l'essentiel des défauts cristallins. L'étape de la figure 6 peut ensuite être suivie par les 5 étapes décrites en relation avec les figures 4B à 4F, la gravure de l'étape décrite précédemment en relation avec la figure 4E s'arrêtant sur la couche d'arrêt de gravure 502 et comprenant par exemple, le retrait de la couche d'arrêt de gravure 502. Les figures 7A et 7B sont des vues en coupe Illustrant 10 les structures obtenues à des étapes d'un autre mode de réalisation de procédé de fabrication de la matrice de la figure 2. Plus précisément, les figures 7A et 73 Illustrent la fabrication d'une matrice comprenant des diodes électroluminescentes ayant des hauteurs différentes. 15 La figure 7A Illustre une étape équivalente a l'étape de la figure 4A correspondant à la croissance des diodes électroluminescentes 100, à la différence qu'au cours de cette étape, plusieurs couches d'arrêt de gravure sont formées dans chaque région 106. En figure 7A, trois couches d'arrêt de gravure 20 602a, 602b et 602c ont été formées dans chaque région 106, la couche 602a étant la plus proche de la couche de germination 302 et la couche 602c étant la plus proche de la zone active 104. Les couches d'arrêt de gravure sont par exemple en le même matériau et sont séparées les unes des autres par des parties des réglons 25 106. La figure 7B illustre la matrice de diodes électroluminescentes obtenue à partir de la structure de la figure 7A après des étapes similaires à celles décrites précédemment en relation avec les figures 4B, 40 et 4D. 30 Le procédé comprend ensuite des étapes de gravure. Au cours de ces étapes, pour un ensemble 604 de diodes électroluminescentes 100, la région 106 de chaque diode électroluminescente 100 est gravée depuis l'extrémité libre jusqu'à la couche d'arrêt de gravure 602c qui est également 35 gravée. Pour un ensemble 606 de diodes électroluminescentes 100, 316951 19 la région 106 de chaque diode électroluminescente 100 est gravée depuis l'extrémité libre jusqu'à la couche d'arrêt de gravure 602b qui est ensuite gravée de manière à découvrir la partie de la région 106 située entre les couches d'arrêt de gravure 602b et 5 602c. Pour un ensemble 608 de diodes électroluminescentes 100, la région 106 de chaque diode électroluminescente 100 est gravée depuis l'extrémité libre jusqu'à la couche d'arrêt 602a qui est ensuite gravée de manière à découvrir la partie de la région 106 située entre les couches d'arrêt de gravure 602b et 602a. 10 Les diodes électroluminescentes des différents ensembles 604, 606 et 608 fournissent par exemple un rayonnement de même longueur d'onde X et ont par exemple des hauteurs totales h égales à différents multiples de X/2n. A titre de variante, les diodes électroluminescentes de différents ensembles 604, 606 et 15 608 peuvent être adaptées à émettre des rayonnements de longueurs d'onde différentes et ont donc des hauteurs différentes. Le matériau et les dimensions des couches d'arrêt de gravure 602a, 602b, et 602c sont choisis de telle manière qu'ils aient un impact négligeable sur le fonctionnement des diodes 20 électroluminescentes. La couche 312 est ensuite déposée sur la structure. La couche 312 peut par exemple entourer une partie supérieure de la région 106 de certains ensembles de diodes électroluminescentes. L'épaisseur de la couche 312 est choisie de manière à recouvrir 25 la face supérieure de chaque diode électroluminescente 100. La couche 308 réfléchissante est divisée par exemple en plusieurs parties non connectées, chaque partie étant en contact avec un ensemble de diodes électroluminescentes. Ainsi, les différents ensembles de diodes électroluminescentes peuvent être 30 commandés indépendamment les uns des autres. De manière générale, le nombre de couches d'arrêt de gravure correspond au nombre de hauteurs de diodes électroluminescentes différentes souhaitées dans la matrice. Un avantage des modes de réalisation de procédé de 35 fabrication décrits précédemment est qu'ils permettent de 316951 20 positionner de manière précise la zone active 104 au sein de la diode électroluminescente 100, c'est-à-dire de contrôler les valeurs des hauteurs Pl, P2 et P3. Les figures suivantes 8, 9A à 9E et 10A à 10E illustrent 5 les résultats de simulations concernant des exemples de matrices selon les modes de réalisation décrits précédemment. Ces simulations illustrent un procédé de détermination des dimensions des diodes électroluminescentes et du pas de la matrice. Pour les simulations, les diodes électroluminescentes de la matrice 10 considérée comprennent des régions 102 et 106 en GaN. Les régions 102 ont une épaisseur supérieure ou égale à 30 nm. Les zones actives 104 comprennent une unique couche de InGaN, d'épaisseur égale à 40 nm. La couche 306 est en oxyde de silicium et la couche 308 de matériau réfléchissant est en aluminium. La couche 312 a 15 une épaisseur de 50 nm. La couche 312 est en oxyde transparent conducteur d'indice de réfraction sensiblement égal à 2 à la longueur d'onde considérée, par exemple de l'ITO. Les diodes électroluminescentes 100 considérées ont une forme de cylindre à base circulaire. Les diodes électroluminescentes de la matrice 20 ont un maillage carré. Chaque ligne et chaque colonne comprend sept diodes électroluminescentes. La matrice comprend donc ici quarante-neuf diodes électroluminescentes. On considère dans les simulations suivantes que toutes les diodes électroluminescentes ont la même hauteur. 25 On choisit d'imposer les contraintes suivantes en regard du taux de remplissage pour un maillage carré : 5- REVENDICATIONS1. Dispositif optoélectronique comprenant une matrice (200) de diodes axiales (100), chaque diode formant une cavité résonnante dans laquelle se forme une onde électromagnétique stationnaire, chaque diode électroluminescente comprenant une zone active (104) située sensiblement au niveau d'un extremum (110) de l'onde électromagnétique, la matrice formant un cristal photonique configure pour maximiser l'intensité du rayonnement électromagnétique fourni par la matrice de diodes. 2. Dispositif selon la revendication 1, dans lequel la matrice (200) comprend un support (105, 310) sur lequel reposent les diodes (100), chaque diode comprenant un empilement d'une première région semiconductrice (102) reposant sur le support, de la zone active (104) en contact avec la première région semiconductrice et d'une deuxième région semiconductrice (106) en contact avec la zone active. 3. Dispositif selon la revendication 2, comprenant une couche réfléchissante (107, 308) entre le support (105, 310) et les premières régions (102) des diodes. 4. Dispositif selon la revendication 3, dans lequel la couche réfléchissante (107, 308) est en métal. 5. Dispositif selon la revendication 3 ou 4, dans lequel les secondes régions (106) des diodes sont recouvertes d'une couche (312) conductrice et au moins en partie transparente aux rayonnements émis par les diodes. 6. Dispositif selon l'une quelconque des revendications 1 à 5, dans lequel la hauteur (h) d'au moins une des diodes (100) est sensiblement proportionnelle à kX/2n, où X est la longueur d'onde du rayonnement émis par la diode, k est un entier positif et n est sensiblement égal à l'indice de réfraction effectif de la diode dans le mode optique considéré. 7. Dispositif selon l'une quelconque des revendications 1 à 6, dans lequel les diodes (100) sont séparées par un matériau isolant électriquement (202, 306). 316951 28 8. Dispositif selon l'une quelconque des revendications 1 à 7, la matrice comprenant au moins des premier et deuxième ensembles (604, 606, 608) de diodes, les diodes du premier ensemble ayant une même première hauteur, les diodes du 5 deuxième ensemble ayant une même deuxième hauteur, les première et deuxième hauteurs étant différentes. 9. Dispositif selon la revendication 2, dans lequel, pour au moins l'une des diodes, la première région de la diode comprend au moins deux parties (106a, 106b) séparées par une 10 couche d'arrêt de gravure (502, 602a, 602b, 602c). 10. Dispositif selon la revendication 9, dans lequel chaque couche d'arrêt de gravure (502, 602a, 602b, 602c) a une épaisseur comprise entre 1 et 200 mn. 11. Dispositif selon l'une quelconque des 15 revendications 1 à 10, dans lequel le quotient dupas de la matrice sur la longueur d'onde du rayonnement électromagnétique fourni est compris entre environ 0,4 et environ 0,92. 12. Dispositif selon l'une quelconque des revendications 1 à 11, dans lequel les diodes sont des diodes 20 électroluminescentes ou des photodiodes. 13. Procédé de fabrication d'un dispositif optoélectronique comprenant une matrice (200) de diodes axiales (100), chaque diode formant une cavité résonnante dans laquelle se forme une onde électromagnétique stationnaire, la zone active 25 (104) de chaque diode étant située sensiblement au niveau d'un extrémum (110) de l'onde électromagnétique, la matrice formant un cristal photonique configuré pour maximiser l'intensité du rayonnement électromagnétique fourni par la matrice de diodes. 14. Procédé selon la revendication 13, dans lequel la 30 formation des diodes de la matrice comprend : la formation de premières régions semiconductrice (106) sur un substrat (304), les premières régions étant séparées les unes des autres par le pas de la matrice ; la formation d'une zone active (104) sur chaque 35 première région ; et 316951 29 la formation d'une seconde région semiconductrice (102) sur chaque zone active. 15. Procédé selon la revendication 14, comprenant une première étape de gravure de l'ensemble des deuxièmes régions de 5 manière a ce qu'elles aient une même hauteur. 16. Procédé selon la revendication 14 ou 15, comprenant une deuxième étape de gravure de l'ensemble des premières régions de manière a ce qu'elles aient la hauteur permettant à la zone active d'être située au niveau d'un extremum 10 de l'onde électromagnétique. 17. Procédé selon la revendication 16, dans lequel la deuxième étape de gravure est effectuée avant la formation des zones actives. 18. Procédé selon la revendication 16, dans lequel la 15 deuxième étape de gravure est précédée d'une étape de retrait du substrat, la deuxième étape de gravure étant réalisée par l'extrémité de la diode qui était la plus proche du substrat. 19. Procédé selon l'une quelconque des revendications 14 a 18, comprenant la formation d'au moins une couche dans la 20 première région d'au moins l'une des diodes adaptée a servir de couche d'arrêt de la deuxième étape de gravure. 20. Procédé selon l'une quelconque des revendications 13 a 19, dans lequel les diodes sont des diodes électroluminescentes ou des photodiodes.